(57)【特許請求の範囲】
【請求項１】
質量％で、Crを30％超え80％以下含有し、残部がCuおよび不可避的不純物からなるCr−Cu合金素材に100〜300℃の温度範囲で、圧下率を10％以上として直交する２方向に温間圧延を施した後、厚さを減少せずに所定の寸法に切り出すことを特徴とするCr−Cu合金板の製造方法。
【請求項２】
前記Crの原料としてCr粉末を使用することを特徴とする請求項１に記載のCr−Cu合金板の製造方法。
【請求項３】
前記Cr粉末を焼結して多孔質体とした後、前記多孔質体にCuを溶浸して、Cr含有量を30％超え80％以下とした溶浸体を、前記Cr−Cu合金素材として用いることを特徴とする請求項２に記載のCr−Cu合金板の製造方法。
【請求項４】
前記Cr粉末とCu粉末との混合粉末を焼結して多孔質体とした後、前記多孔質体にCuを溶浸して、Cr含有量を30％超え80％以下とした溶浸体を、前記Cr−Cu合金素材として用いることを特徴とする請求項２に記載のCr−Cu合金板の製造方法。
【請求項５】
前記温間圧延を終了した後、300〜900℃の温度範囲で熱処理を施すことを特徴とする請求項１〜４のいずれか一項に記載のCr−Cu合金板の製造方法。
【発明の詳細な説明】
【技術分野】
【０００１】
本発明は、電子機器に搭載された半導体素子等の発熱体から発生する熱を速やかに放散させるために用いられる放熱板（すなわちヒートシンク材またはヒートスプレッダー材）や所定の形状に加工された放熱部品の素材として好適なCr−Cu合金板の製造方法に関するものである。
なお、ここでは放熱板と放熱部品を総称して放熱用材料と記す。
【背景技術】
【０００２】
半導体素子等の電子部品を搭載した電子機器を作動させる際には、電子回路への通電に伴い電子部品が発熱する。電子機器の高出力化、高密度化に伴い、作動時の発熱量はますます増加する傾向にあるが、温度が上昇し過ぎると半導体素子等の電子部品の特性が変化し、電子機器の動作が不安定になる問題が生じる。また長時間にわたって使用することによって過剰な高温に曝されると、電子部品の接合材（たとえばハンダ等）や絶縁材（たとえば合成樹脂等）が変質して、電子機器の故障の原因になる。そのため、電子部品から発熱する熱を速やかに放散させる必要がある。そこで、放熱用材料を介して熱を放散させる技術が種々検討されている。
【０００３】
半導体素子は、放熱用材料に直接、あるいはたとえば窒化アルミニウム（AlＮ）にAl電極をダイレクトボンディングした基板（いわゆるＤＢＡ基板）上にハンダ付けあるいはロウ付けされた後、放熱用材料の上に同様の方法により固定される。その際、シリコンの熱膨張率は3.5×10-6Ｋ-1であり、ＤＢＡ基板の熱膨張率は５〜７×10-6Ｋ-1であるため、接合される放熱用材料としてはこれらに近い熱膨張率を有することが要求される。現在使用されている放熱用材料としては、Ｗ−Cu系複合材料の熱膨張率が６〜９×10-6Ｋ-1であり、Mo−Cu系複合材料の熱膨張率が７〜14×10-6Ｋ-1である。このように接合される相手材に近い熱膨張率を有することにより、半導体素子の発熱によって発生する熱応力の影響を小さく抑えることができる。
【０００４】
放熱用材料は、熱膨張が小さいことに加えて、熱伝導率が大きいことが要求されるが、単相材料で両者を同時に達成することは難しい。そのため、熱膨張率の小さい材料と熱伝導率の大きい材料を組み合わせた複合材料が多く用いられている。
このような例として、たとえば特許文献１には、Ｗ−Cu，Mo−Cu等の金属−金属系複合材料が提案されている。Ｗ，Moは熱膨張率が小さく、他方、Cuは熱伝導率が大きいという特性を利用する技術である。
【０００５】
また特許文献２には、SiＣ−Al，Cu2Ｏ−Cu等のセラミックス−金属系の複合材料が開示されている。
さらに特許文献３にはCr−Cu，Nb−Cu等の金属−金属系複合材料が開示されている。この技術は、鋳造した後で熱間圧延し、さらに冷間圧延して所定の形状を得てから溶体化熱処理し、時効熱処理を行なってCuマトリックス中から粒子状Cr相を析出させ、それによって熱膨張率の低減を図るものである。特許文献３は、Cr−Cu系合金について、低熱膨張率と高熱伝導率を共に達成するための技術である。この技術は、２〜50質量％のCrを含有するCu合金について、第２相として存在する凝固の際に析出する初晶Cr相のアスペクト比を10以上とすることによって、複合則から予想されるよりも低い熱膨張率を得ることが可能になるというものである。しかしながら、製造方法は溶解鋳造法を前提としているので、開示されている方法ではCr含有量が増加すると、融点が高くなる上、凝固偏析により均質な合金製造が困難である。これを均質化するためには、高温長時間の均質化熱処理に加えて、熱間鍛造や熱間圧延工程が必要となる。したがって、特許文献３の実施例には、30質量％を超えるCrを含有する例は開示されていない。加えて、この方法では凝固の際の１次析出相であるCr相のアスペクト比を100以上として、やっと複合則より10％程度の熱膨張率低下が得られる程度である。Cr相のアスペクト比を100とするだけでも、たとえば冷間圧延では90％以上の圧下を必要とする。その結果、製造コストの上昇を招き、しかも製品として提供できる放熱用材料の寸法が制限されるという問題がある。
【０００６】
非特許文献１には、30質量％以上のCrを含むCr−Cu合金を溶解と冷間加工によって均一に製造する技術が開示されている。すなわち、CrとCuの混合粉末を焼結したものを消耗電極として用い、アーク放電を用いた溶解鋳造法で鋳造し、さらに室温での延性が不十分なCrが変形し易いように押出し法によって丸棒を製造する方法である。押出し法は、Crに対してCuマトリックスからの静水圧が働くため、加工が容易となることを利用したものである。この技術では、アーク放電による溶解鋳造が高価である等、経済性に問題があり、かつ放熱材料のような薄い板状の材料の製造には適していない。
【０００７】
非特許文献２には、15質量％のCrを含み、20μｍ程度の微細Cr相を析出させたCr−Cu合金に対し、冷間で強加工を施すことにより、低い熱膨張率を達成する技術が開示されている。この技術では、Cr相を１μｍほどの厚さとなるまで強加工を行なう必要があり、経済性に問題がある。また、たとえば30質量％以上のCrを含む場合に、このような強加工を行なうことは困難であると考えられる。
【０００８】
また発明者らは、特許文献４に、熱処理によって熱膨張率を調整したCr−Cu材を放熱用材料に適用する技術を開示している。特許文献４に開示した粉末冶金法では、Cr粉末を使用し、Cuと焼結あるいは溶浸を行なって合金化し、同様に時効熱処理を行なってCrマトリックス中から粒子状Cr相の析出を図るものである。これらの方法では、粒子状Cr相の析出は３次元でランダムであり、どの方向に対しても膨張率は一定である。一方、半導体用放熱材料では、一般的に薄板形状が多く、この場合、板面上に半導体が接合されるので、半導体の接合部を含む面、つまり板の面内の方向の熱膨張率を小さくすることが要求される。
【０００９】
また、特許文献４に開示されたCr−Cu材では、微細析出物の析出形態を制御することのみで、熱膨張率を低減させる技術であるため、ロウ付け接合のような750℃以上の高温に加熱する接合方法では、微細析出物が変化してしまう惧れがあり、低い熱膨張率が安定して得られない。
また放熱板の場合、放熱板用材料の表面を、フライス盤等の切削加工，平面度を得るための両頭研削盤による研削，あるいはラッピングを行ない、仕上げた上で、そのまま、あるいはさらにNiめっきを施して製品となる。したがって、圧延板表面をそのまま製品表面として、あるいはそのままめっき仕上げして製品とすることができれば、コスト上非常に大きな利点となる。特許文献３，４や非特許文献１，２に開示されたCr−Cu合金は、熱特性中心の記載で、冷間圧延板表面をそのまま使用する点に関する記載はない。また、冷間圧延が容易ではなかった。Crは脆い金属であり、表面のCr相が冷間で強加工されると表面Cr相が破壊される懸念がある。そこで発明者らは、Cr−Cu材の圧延板表面をそのまま使用することを配慮しながら、冷間圧延により偏平したCr相とCuマトリックスからなる熱伝導性が大きく、さらに面内の方向の熱膨張率が小さく、高温に加熱する接合の後も低い熱膨張率を保持できるCr−Cu合金の発明（特許文献５）に至った。しかしながら特許文献５の方法では、適度なCr配合量，圧延前の素材の厚さ，圧下率であれば問題はないが、Cr配合量，圧延前の素材の厚さ，圧下率が大きくなるにつれて、冷間圧延した圧延板の側面には肉眼でも明瞭に確認できる耳割れが生じ、材料歩留りの点で好ましくないことが判明した。また、圧延板の表面には熱特性や表面粗さ等の形状面での問題はないものの、肉眼では見えない微小なクラックが発生する場合があり、その場合、圧延板の表面に直接めっきを施すと、ロウ付け接合のように高温で熱処理する際に、めっきに数μｍ〜数十μｍ程度の微小なふくれ（以下、めっきふくれという）が発生する場合があることが判明し、その場合、放熱用材料として使用するのに支障をきたすという問題が生じる。
【特許文献１】特公平5-38457号公報
【特許文献２】特開2002-212651号公報
【特許文献３】特開2000-239762号公報
【特許文献４】特開2005-330583号公報
【特許文献５】特願2007-34405号公報
【非特許文献１】Siemens Forsch.-Ber.Bd,17(1988)No3
【非特許文献２】古河電工時報  平成13年１月  ｐ53〜57
【非特許文献３】Trans. of the Metal. Society of AIME. Vol.230, Aug.1964 p1150-1159
【非特許文献４】Journal of the Institute of Metals. Vol.92 1963-1964 p351-356
【非特許文献５】Scripta Materialia, Vol.38, No.2 1998 p321-327
【発明の開示】
【発明が解決しようとする課題】
【００１０】
本発明は上記のような問題を解消し、熱膨張率が小さく、かつ熱伝導率が大きいという特性を有するCr−Cu合金板の耳割れを防止できる製造方法を提供することを目的とする。
また本発明を適用して製造したCr−Cu合金板は、高温で熱処理する場合でも、めっきふくれも防止するので、広範に放熱用材料として好適に使用できる。
【課題を解決するための手段】
【００１１】
発明者らは、Cr−Cu合金板の耳割れとめっきふくれの発生原因について検討した。その結果、冷間圧延によってCr−Cu合金板の表面に発生する微小なクラックが耳割れの主たる原因であることが分かった。また、Cr−Cu合金板にめっきを施す際に、Cr−Cu合金板の表面に存在する微小なクラックにめっき液等のめっき処理中に使用される液体が浸入し、その後、ハンダ付けやロウ付けの際にめっき液が高温に曝されて気化することによって、めっきふくれが発生することが分かった。したがって、微小なクラックの発生を防止すれば、Cr−Cu合金板の耳割れとめっきふくれを防止できる。
【００１２】
そこで、冷間圧延によってCr−Cu合金板に生じる微小なクラックについて、さらに調査した。その結果、
(a)冷間圧延ではCrとCuの剛性が異なるので圧延時にCrとCuの界面に高い応力歪が発生する。またCuは優れた延性を有するのに対して、Crは脆いので、Cr−Cu合金板の表面に露出したCr相とCu相の界面から微小なクラックが発生する、あるいはCr相内で微小なクラックが発生する、
(b)Cr−Cu合金板の内部では、Cu相がCr相を包むので、クラックは発生しないということが分かった。つまり、微小なクラックはCr−Cu合金板の内部には存在せず、表層部のみに発生する。
(c)Crに延性を付与するためにCr−Cu合金素材を100〜300℃の温度範囲とする温間圧延を行なうことによって、Cr−Cu合金板の表面の微小なクラックを防止できることが判明した。
【００１３】
本発明は、これらの知見に基づいてなされたものである。
すなわち本発明は、質量％でCrを30％超え80％以下含有し、残部がCuおよび不可避的不純物からなるCr−Cu合金素材に100〜300℃の温度範囲で、圧下率を10％以上として直交する２方向に温間圧延を施した後、厚さを減少せずに所定の寸法に切り出すCr−Cu合金板の製造方法である。
本発明のCr−Cu合金板の製造方法においては、Crの原料としてCr粉末を使用することが好ましい。
【００１４】
また、Cr粉末を焼結して多孔質体とした後、多孔質体にCuを溶浸して、Cr含有量を30％超え80％以下とした溶浸体を、Cr−Cu合金素材として用いることが好ましい。あるいは、Cr粉末とCu粉末との混合粉末を焼結して多孔質体とした後、多孔質体にCuを溶浸して、Cr含有量を30％超え80％以下とした溶浸体を、Cr−Cu合金素材として用いることが好ましい。
【００１５】
さらに温間圧延を終了した後、300〜900℃の温度範囲で熱処理を施すことが好ましい。
【発明の効果】
【００１６】
本発明によれば、Cr−Cu合金板の耳割れを防止し、歩留りを向上できる。また、本発明によって得られたCr−Cu合金板は表面の微小クラックが極めて少なく、研削等の表面加工の必要はなく、合金板表面に直接めっきを施した後でハンダ付けやロウ付けを行なっても、めっきふくれを防止できる。
【発明を実施するための最良の形態】
【００１７】
まず、本発明を適用して得られるCr−Cu合金板におけるCr含有量の限定理由を説明する。なお各元素の含有量の単位は、いずれも質量％である。
Crは、本発明のCr−Cu合金において、熱膨張率の低減を達成するための重要な元素である。Cr含有量が30％以下では、放熱用材料（すなわち放熱板，放熱部品）に要求される低熱膨張率（約14×10-6Ｋ-1以下）が得られない。一方、80％を超えると、熱伝導率が低下し、放熱用材料として十分な放熱効果が得られない。したがって、Crは30％超え80％以下とする。好ましくは40％以上70％以下である。なお、より好ましくは45％以上65％以下であり、50％超え65％以下が一層好ましい。
【００１８】
本発明では、Crの原料をCr粉末として粉末冶金法を適用する。粉末冶金法の採用によって、Cr粉末を用い、これを単独で、あるいはCu粉末と混合して型に充填して焼結した多孔質体にCuを溶浸させることによって、30％を超えるCrを均一に分布させたCr−Cu合金の製造が可能になった。多孔質体に求められる好ましい気孔率としては、水銀圧下法（ＪＩＳ規格R1655：2003）で得られる値で15〜65体積％程度である。なお多孔質体を得るにあたって、Cr粉末を単独で、またはCr粉末をCu粉末と混合して型に充填した後、圧力を加えて成形（いわゆる加圧成形）して焼結しても良いし、あるいは圧力を加えず充填したまま（いわゆる自然充填）で焼結しても良い。
【００１９】
使用するCr粉末は、純度99％以上、ＪＩＳ規格Z2510:2004に準拠して篩分けした粒度10〜250μｍ（ＪＩＳ規格Z8801-1:2006に規定される公称目開き寸法）が好ましい。ただし、粒度が大きくなると、粉末を均一に充填することが困難になるほか、圧延後に板厚方向で十分な熱伝導率が得られ難いという傾向がある。また、粒度が小さくなるとCr粉末の表面積が増大して酸化し易くなり、焼結して得た多孔質体にCuを溶浸することが困難になる上、酸素含有量が増加して、後述するように加工性にも悪影響を及ぼす傾向がある。したがって、より好ましい粒度は30〜250μｍであり、50〜200μｍが一層好ましい。
【００２０】
またCr粉末中の不純物は、多孔質体にCuを溶浸した溶浸体の加工性向上の観点から、可能な限り低減することが好ましい。特にＯ，Ｎ，Ｃは多大な影響を及ぼし、大きい加工を施す場合には、Ｏ含有量を0.15％以下，Ｎ含有量を0.1％以下，Ｃ含有量を0.1％以下とすることが好ましい。より好ましくは、Ｏ含有量：0.08％以下，Ｎ含有量：0.03％以下，Ｃ含有量：0.03％以下である。
【００２１】
Cu粉末は、工業的に生産される電解銅粉，アトマイズ銅粉等を使用することが好ましい。
Cr粉末を焼結して得た多孔質体に溶浸させるCuは、工業的に製造されるタフピッチ銅，りん脱酸銅，無酸素銅等の金属Cu板、あるいは電解銅粉，アトマイズ銅粉等のCu粉末を使用するのが好ましい。
【００２２】
このようにして得た溶浸体をCr−Cu合金素材として、温間圧延を行なう。温間圧延を行なうことによって、Cr相に延性が付与され、クラックの発生を防止できる。
Crは、その純度や結晶粒の大きさ，熱処理によって延性−脆性遷移温度（いわゆるＤＢＴＴ）が大きく変化することが知られており（非特許文献３参照）、状況によって30〜40℃の室温に近い温度でＤＢＴＴが発現する（非特許文献４，５参照）。Cr−Cu合金も、Cr粉末の純度を高める（特にＯ，Ｃ，Ｎを低減する）ことによって低いＤＢＴＴのCr相を得ることができる。Cr−Cu材の圧延試験の結果、Cr相の延性向上が圧延板表面の微小クラック発生を抑える効果のあることが判明した。したがって、温間圧延におけるCr−Cu合金素材の温度は100℃以上とする。 
【００２３】
一方、温間圧延におけるCr−Cu合金素材の温度が300℃を超えると、Cr−Cu合金素材の表面にスケールが発生し、めっきの前処理にてスケールを除去する際にCrとCuの酸化物の溶解速度の相違により段差を生じて、表面が粗くなる。また、CrとCuの界面が過剰にエッチングされて亀裂を生じる等、めっき不良（たとえば密着不良，変色等）が発生する原因となる。したがって、温間圧延におけるCr−Cu合金素材の加熱温度は300℃以下とする。好ましくは200℃以下である。さらに好ましいのは150℃以下である。
【００２４】
したがって、温間圧延におけるCr−Cu合金素材の温度が100〜300℃の範囲内となるようにCr−Cu合金素材を加熱すれば良い。好ましくは100〜200℃、より好ましくは100〜150℃である。この温度範囲では、表面の酸化膜を軽度のエッチングで除去でき、通常のめっき前処理でめっきできるため、大気中で温間圧延を行なうことが可能である。
Crに含有される不純物が増加すると、ＤＢＴＴが高くなるので、温間圧延におけるCr−Cu合金素材の温度を上昇せざるを得なくなる。不純物としては、Ｏ，Ｎ，ＣがＤＢＴＴに多大な影響を及ぼす。ただし、温間圧延が施される溶浸体におけるＯ含有量：0.08質量％以下，Ｎ含有量：0.05質量％以下，Ｃ含有量：0.05質量％以下（好ましくはＯ含有量：0.03質量％以下，Ｎ含有量：0.02質量％以下，Ｃ含有量：0.01質量％以下）の範囲内であれば、上記の温度範囲で温間圧延する上で問題はない。
【００２５】
なお、不可避的不純物は通常の範囲（たとえば合計で約１質量％以下）で問題ない。主な不可避的不純物として、たとえば0.03質量％以下のＳ，0.02質量％以下のＰ，0.3質量％以下のFeを含んでも良い。
温間圧延を行なうにあたって、Cr−Cu合金素材を所定の温度に加熱する方法は、加熱装置を用いてCr−Cu合金素材を予め加熱する、Cr−Cu合金素材と圧延ロールに温風を吹き付ける、あるいは加熱装置（たとえばヒーター等）を備えた圧延ロールを使用する等の方法が好ましい。
【００２６】
温間圧延は、圧下率を10％以上として行なう。圧下率10％以上の圧延加工を施すと、Cr−Cu合金板の熱膨張率が圧下率の増加とともに減少し、半導体などの低熱膨張の素子に使用する放熱板として好適な合金板となる。また圧下率を変えることによって、使用する素子などの熱膨張率に適合したCr−Cu合金板を提供することができる。  
【００２７】
そして、クロス圧延等のように、直交する２方向に圧延することによって、熱膨張率の異方性が小さいCr−Cu合金を得ることが可能である。熱膨張率の異方性が小さいCr−Cu合金板は、正方形の素子など異方性の小さい部品に適用するのに好適である。
圧下率が10％未満では、温間圧延によってCr相が熱膨張率の低減に有利な方向に配向しない。そのため、熱膨張率の低減効果が現われない。
【００２８】
ここで圧下率は、100×〔ｔ0−ｔ〕／ｔ0（ｔ0：圧延前の板厚，ｔ：圧延後の板厚）とする。
溶浸体の加工性を改善するために、温間圧延を行なうに先立って、必要に応じて溶浸体（すなわちCr−Cu合金素材）を還元雰囲気あるいは真空中で300〜1050℃の温度範囲に熱処理することが好ましい。その温度が300℃未満では、加工性の改善効果が乏しい。一方、1050℃を超えると、Cu相が一部溶解する。こうしてCr−Cu合金素材を加熱した後、一旦冷却して、所定の温度で温間圧延を行なう。
【００２９】
一方、温間圧延が終了した後、Cr−Cu合金板を還元雰囲気，不活性ガス中あるいは真空中で300〜900℃の温度範囲で熱処理を施すことが好ましい。この熱処理は、圧延後のCr−Cu合金板を軟質化するために行なうものである。熱処理の温度が300℃未満では、軟質化の効果が得られない。一方、900℃を超えると、溶浸したCuが溶解する等のため、圧延板が大きく変形する惧れがある。
【００３０】
以上のようにして得られたCr−Cu合金板は、表面の微小なクラックが大幅に減少するので、耳割れが大幅に減少する。その結果、Cr−Cu合金板の歩留りが大幅に向上する。特に温間圧延を施すことによって得られたCr−Cu合金板の表面は、切削加工，研削加工あるいはラッピングを行なって仕上げた表面と同等の清浄度を有するので、温間圧延後そのまま、又は直接Niめっきを施して放熱用材料とすることが可能になる。また、そのCr−Cu合金板は、めっきを施した後、ロウ付け接合等のように750℃以上の高温に曝されても、めっきふくれが大幅に減少する。そのため、広範な放熱用材料として好適に使用できる。
【実施例】
【００３１】
＜実施例１＞
Ｏ含有量：0.04〜0.15％，Ｎ含有量：0.01〜0.08％，Ｃ含有量：0.01〜0.08％のCr粉末（粒度50〜200μｍ）を型に自然充填して真空中で焼結し、気孔率41体積％の焼結体（70×70×10mm）を作製した。焼結温度は1200〜1500℃とし、焼結時間は90分とした。この気孔率41体積％の焼結体（すなわち多孔質体）のCr量は、Cuを溶浸した後のCr含有量に換算すると54％に相当する。なお、各元素の含有量の単位は質量％である。
【００３２】
得られた多孔質体の上面にCu板を載置し、さらに真空中で1200℃に加熱（保持時間1.5時間）してCu板を溶解し、多孔質体にCuを溶浸させた。次いで、冷却する過程で、1200〜200℃の温度範囲を平均冷却速度200〜600℃／時間で冷却した。
得られた溶浸体のＯ含有量は0.01〜0.07％，Ｎ含有量は0.004〜0.04％，Ｃ含有量は0.004〜0.04％であった。
【００３３】
さらに、かかる溶浸体の表面に残留するCuをフライス盤で除去して厚さ15mmのCr−Cu合金素材とした。
このCr−Cu合金素材を表１に示す温度に加熱して温間圧延を行ない、厚さ3.5mm（圧下率77％）のCr−Cu合金板とした。温間圧延の際の圧延ロールの温度を表１に併せて示す。発明例３〜６は、Cr−Cu合金素材の温度が本発明の範囲を満足する例、参考例１〜４は、Cr−Cu合金素材の温度が本発明の範囲を外れる例である。
【００３４】
発明例３〜６および参考例３、４では、加熱装置を用いて溶浸体（Cr−Cu合金素材）を予め表１に示す温度に加熱しておき、ヒーターを内蔵した圧延ロールの温度を表１に示す温度に保持して温間圧延を行なった。ここで、圧延ロールはワークロールとして直径80mm，幅200mmの加熱装置を内蔵したものを使用した。また、0.1〜0.2mm／パスの圧下量にて約40パスの圧延を行なった。
【００３５】
参考例１は、溶浸体（Cr−Cu合金素材）の予熱とロールの加熱を行なわない冷間圧延である。参考例２は夏季日中に圧延を行なったもので、ロールの加熱は行なわない。
【００３６】
【表１】
0005286507.tif 000002
【００３７】
これらのCr−Cu合金板から試験片を切り出し、800℃で熱処理した後、圧延方向の平均熱膨張率を常温〜200℃の温度範囲で測定した。その結果、平均熱膨張率は、いずれも9.1〜9.5×10-6Ｋ-1であった。
また耳割れの巾は、上下表面において側面から目視で観察される最大クラック長を測定した。その結果を表１に示す。なお、Cr−Cu合金板の板巾は約70mmであった。表１から明らかなように、発明例３〜６および参考例３、４では耳割れの巾が１〜２mmであったのに対して、参考例１，２では８〜10mmであった。
【００３８】
次に、Cr−Cu合金板の表面を実体顕微鏡で観察（倍率40倍）し、表面に発生したクラックの数を測定した。その結果を１cm2あたりの個数に換算して表１に示す。なお、ここで測定したクラックは、Cr−Cu合金板の表面に露出したCr相とCu相の界面から発生するクラック、あるいはCr相内に発生するクラックを指し、長さ数十μｍ程度の微小なクラックや試験片の切り出し時に発生したクラックである。ただし、温間圧延の際に異物を巻き込むことによって発生したクラックは除外した。表１から明らかなように、発明例３〜６および参考例３、４では微小なクラックの数が0.4〜2.5個／cm2であったのに対して、参考例１，２では8.0〜11.0個／cm2であった。
【００３９】
次に、Cr−Cu合金板の表面に電解Niめっき（厚さ５μｍ）を施した。さらに水素雰囲気中で800℃に加熱した後、冷却し、表面をそれぞれ200cm2ずつ実体顕微鏡（倍率40倍）で観察して、めっきふくれの数を測定した。その結果を１cm2あたりの個数に換算して表１に示す。なお、めっきふくれは、数μｍ〜数十μｍ程度の直径と高さを有する膨らみである。表１から明らかなように、発明例３〜６および参考例３、４ではめっきふくれの数が0.0〜0.5個／cm2であったのに対して、参考例１，２では1.0〜1.5個／cm2であった。
【００４０】
以上の結果から、本発明を適用して得られたCr−Cu合金板は、微小なクラックが大幅に減少し、その結果、耳割れが大幅に減少することが確かめられた。また、そのCr−Cu合金板は、めっきを施した後、高温に曝されて発生するめっきふくれが大幅に減少することが確かめられた。
＜実施例２＞
Ｏ含有量：0.04〜0.15％，Ｎ含有量：0.01〜0.08％，Ｃ含有量：0.01〜0.08％のCr粉末（粒度50〜200μｍ）を型に自然充填して真空中で焼結し、気孔率41体積％の焼結体（70×70×10mm）を作製した。焼結温度は1200〜1500℃とし、焼結時間は90分とした。この気孔率41体積％の焼結体（すなわち多孔質体）のCr量は、Cuを溶浸した後のCr含有量に換算すると54％に相当する。なお、各元素の含有量の単位は質量％である。
【００４１】
得られた多孔質体の上面にCu板を載置し、さらに真空中で1200℃に加熱（保持時間1.5時間）してCu板を溶解し、多孔質体にCuを溶浸させた。次いで、冷却する過程で、1200〜200℃の温度範囲を平均冷却速度200〜600℃／時間で冷却した。
得られた溶浸体のＯ含有量は0.01〜0.07％，Ｎ含有量は0.004〜0.04％，Ｃ含有量は0.004〜0.04％であった。
【００４２】
さらに、かかる溶浸体の表面に残留するCuをフライス盤で除去して、表２に示す厚さのCr−Cu合金素材を作製した。
【００４３】
【表２】
0005286507.tif 000003
【００４４】
このCr−Cu合金素材を120℃に加熱して、圧延ロール100℃で実施例１の発明例と同様に温間圧延を行ない、厚さ2.5mmのCr−Cu合金板とした。このときの圧下率を表２に併せて示す。なお、比較例１は圧延する前の溶浸体（Cr−Cu合金素材）である。
これらのCr−Cu合金板から試験片を切り出し、800℃で熱処理した後、Cr−Cu合金板の面内で圧延方向に平行な方向（Ｌ方向）と垂直な方向（Ｃ方向）の平均熱膨張率を常温〜200℃の温度範囲で測定した。その結果を表２に示す。
【００４５】
表２に示すように、圧下率の増加とともに、Ｌ方向，Ｃ方向とも平均熱膨張率が減少し、特にＬ方向の減少が顕著である。
また、これらのCr−Cu合金板の耳割れの巾を実施例１と同様にして測定した。その結果、１〜３mmと十分小さく抑制されていることが確認された。
さらに、実施例１と同様に、Cr−Cu合金板の表面に発生したクラックの数、および熱処理後のめっきふくれの数を測定した。その結果、クラックの数は0.3〜0.8個／cm2，めっきふくれの数は0.0〜0.1個／cm2であった。
【００４６】
これらの結果から、温間圧延して得られたCr−Cu合金板の表面にクラックがなく、そのCr−Cu合金板にめっきを施して得られるCr−Cu放熱部品をロウ付け等の高温で熱処理して使用される際に、めっきふくれを発生させないことが確かめられた。